(57)【要約】【課題】汚れが付き難い、目立ち難い、及び、拭き取り易いという３つの要求のバランスが取れた表面を与える表面処理剤を提供することを目的とする。【解決手段】下記式（１）で示されるパーフルオロポリエーテル残基含有ポリオルガノシロキサン及びそれを含む表面処理剤である。2010047516.tif 000040［式（１）中、Ｒｆは２価のパーフルオロポリエーテル残基、ＱはＲｆ基とＺとを連結する２価の基、Ｚはシロキサン結合を３個以上有する３〜１１価のポリオルガノシロキサン残基、Ｒは炭素数８〜４０の１価の有機基、ｎは１〜８の整数、Ａは下記式（２）に示した基であり、ｋは１〜９の整数、但し、ｎ＋ｋ＝（Ｚの価数−１）である。2010047516.tif 000041（式（２）中、Ｒ’は炭素数１〜４のアルキル基、又はフェニル基、Ｘは加水分解性基であり、ａは２又は３、ｂは２〜１０の整数である。）］【選択図】なし【特許請求の範囲】
【請求項１】
下記式（１）で示されるパーフルオロポリエーテル残基含有ポリオルガノシロキサン。
2010047516.tif 000033
［式（１）中、Ｒｆは２価のパーフルオロポリエーテル残基、ＱはＲｆとＺとを連結する２価の基、Ｚはシロキサン結合を３個以上有する３〜１１価のポリオルガノシロキサン残基、Ｒは炭素数８〜４０の１価の有機基、ｎは１〜８の整数、Ａは下記式（２）に示した基であり、ｋは１〜９の整数、但し、ｎ＋ｋ＝（Ｚの価数−１）である。
2010047516.tif 000034
（式（２）中、Ｒ’は炭素数１〜４のアルキル基、又はフェニル基、Ｘは加水分解性基であり、ａは２又は３、ｂは２〜１０の整数である。）］
【請求項２】
Ｒがテトラデシル基又はヘキサデシル基であり、ｎが１〜３である、請求項１記載のポリオルガノシロキサン。
【請求項３】
式（１）において、Ｒｆが下記式で示される基であることを特徴とする請求項１または２記載のポリオルガノシロキサン。
−（ＣｃＦ２ｃＯ）ｄ−
（式中、ｃは１〜６の整数、ｄは１〜１００の整数である。）
【請求項４】
Ｒｆが、下記一般式（３）、（４）、又は（５）で示される基である、請求項３記載のポリオルガノシロキサン。
2010047516.tif 000035
（式中、Ｙはそれぞれ独立にＦ又はＣＦ３基、ｅは１〜３の整数、ｇは２〜６の整数、ｆ、ｉはそれぞれ０〜１００の整数でｆ＋ｉは２〜１００、ｈは０〜６の整数であり、各繰り返し単位の配列はランダムであってよい。）
2010047516.tif 000036
（式中、ｊは１〜１００の整数、ｅは１〜３の整数である。）
2010047516.tif 000037
（式中、ＹはＦ又はＣＦ３基、ｅは１〜３の整数、ｋ、ｌはそれぞれ０〜１００の整数でｋ＋ｌは２〜１００、ｈは０〜６の整数であり、各繰り返し単位の配列はランダムであってよい。）
【請求項５】
式（１）において、Ｒｆが下記式（６）で示されることを特徴とする請求項３に記載のポリオルガノシロキサン。
2010047516.tif 000038
（式中、ｍ＝０〜５０、ｎ＝１〜５０及びｍ＋ｎ＝２〜６０の整数である。）
【請求項６】
式（１）において、Ｑが、アミド、エーテル、エステル、ビニル結合を含む基であることを特徴とする請求項１〜５のいずれか１項に記載のポリオルガノシロキサン。
【請求項７】
式（１）において、Ｚが下記いずれかの式で表される基である、請求項１〜６のいずれか１項記載のポリオルガノシロキサン。
2010047516.tif 000039
【請求項８】
Ｘがメトキシ基またはエトキシ基であることを特徴とする請求項１〜７のいずれか１項に記載のポリオルガノシロキサン。
【請求項９】
請求項１〜８のいずれか１項記載のポリオルガノシロキサン及び／又はその部分加水分解縮合物を含む表面処理剤組成物。
【請求項１０】
請求項１〜８のいずれか１項記載のポリオルガノシロキサン及び／又はその部分加水分解縮合物から得られた硬化被膜を表面に有する物品。
【発明の詳細な説明】
【技術分野】
【０００１】
本発明は、含フッ素表面処理剤組成物に関し、詳細には、パーフルオロエーテル残基と所定の官能基を備えるオルガノシロキサンを含むことで、表面に付着した油や皮脂の汚れを目立ちにくくし且つそれらの汚れを拭取り易くする表面処理剤に関する。また、該処理剤で表面処理された反射防止フィルター、ハードコートフイルム、タッチパネル基材、偏光板、ガラス、樹脂フイルム等に関する。
【背景技術】
【０００２】
一般に、パーフルオロオキシアルキレン基（以下「パーフルオロエーテル残基」という）含有化合物は、その表面自由エネルギーが非常に小さいために、撥水撥油性、離型性、防汚性などを有する。その性質を利用して、工業的には紙・繊維などの、撥水撥油防汚剤、ディスプレー表面の撥水撥油防汚剤、精密機器の防油剤等に、幅広く利用されている。
【０００３】
パーフルオロエーテル残基を基材に密着させるために、シランを利用することが知られている。例えば、フルオロアミノシラン化合物（特許文献１）、下記式(7)で示されるシランカップリング剤を防汚層に用いた反射防止フィルム（特許文献２）が開示されている。しかし、該シランカップリング剤は、1分子中の加水分解性基の量が十分とは言えず、硬化までに時間を要することや、基材への密着性が劣るなどの問題があった。
2010047516.tif 000002
（但し、Ｒｆ２は炭素数１〜１６の直鎖状又は分岐状パーフルオロアルキル基、Ｒは炭素数１〜１０のアルキル基、ｏは１〜５０の整数、ｐは０〜６の整数、ｑは０〜３の整数、ｒは０〜３の整数であり、但し、０＜ｐ＋ｑ≦６である。）
【０００４】
上記問題に対して、末端に加水分解性基を２個以上有するパーフルオロポリエーテル残基含有シランカップリング剤が知られている（特許文献３）。該処理剤は、基材との密着性に優れ、撥水撥油表面で、滑り性が良好で汚れを拭き取り易い表面を与える。
【０００５】
上記各処理剤は、「汚れにくくする」及び「汚れを落とし易くする」という要求に対し、前者は撥水撥油性もしくは表面の表面エネルギーを低下させることにより、後者は表面滑り性を向上させることにより、夫々、応えてきた。しかし、最近になって、これらの処理剤で表面処理された反射防止膜、保護フイルム、各種フィルター等の表面では、指紋、汗等の付着物が白く浮き出て見え、未処理の場合に比べてこれらの汚染が目立ち易いという問題点が指摘され始めた。
【０００６】
汚染を目立ち難くするため、炭化水素基を有する表面処理剤を用いて、表面に炭化水素基を露出させることによって、油脂汚れを拡げて目立たなくすることが知られている（特許文献４）。しかし、表面が親油性になってしまうために油汚れが却って付き易く、除去するのも困難である。
【特許文献１】特開平１１−２９５８５号公報
【特許文献２】特開２００１−１８８１０２号公報
【特許文献３】特開２００７−１９７４２５号公報
【特許文献４】特開２００２−３６７２２９号公報
【発明の開示】
【発明が解決しようとする課題】
【０００７】
そこで、本発明は、汚れが付き難い、汚れが目立ち難い、及び、汚れが拭き取り易い、という３つの要求のバランスが取れた表面を与える表面処理剤を提供することを目的とする。
【課題を解決するための手段】
【０００８】
即ち、本発明は、下記式（１）で示されるパーフルオロポリエーテル残基含有ポリオルガノシロキサン及びそれを含む表面処理剤である。
2010047516.tif 000003
［式（１）中、Ｒｆは２価のパーフルオロポリエーテル残基、ＱはＲｆ基とＺとを連結する２価の基、Ｚはシロキサン結合を３個以上有する３〜１１価のポリオルガノシロキサン残基、Ｒは炭素数８〜４０の１価の有機基、ｎは１〜８の整数、Ａは下記式（２）に示した基であり、ｋは１〜９の整数、但し、ｎ＋ｋ＝（Ｚの価数−１）である。
2010047516.tif 000004
（式（２）中、Ｒ’は炭素数１〜４のアルキル基、又はフェニル基、Ｘは加水分解性基であり、ａは２又は３、ｂは２〜１０の整数である。）］
【発明の効果】
【０００９】
本発明のポリオルガノシロキサンは、所定の炭素数を有する親油基を、分子の末端付近に備えるので、皮脂等が付着しても目立ち難く、且つ、汚れ拭取り性に優れた硬化皮膜を与えることができ、種々のコーティング用途に使用し得る。
【発明を実施するための最良の形態】
【００１０】
本発明のパーフルオロポリエーテル残基含有ポリオルガノシロキサンは、下記式(1)で示される。
2010047516.tif 000005
式（１）中、Ｒｆは２価のパーフルオロポリエーテル残基、ＱはＲｆ基とＺとを連結する２価の基、Ｚはシロキサン結合を３個以上有する３〜１１価のポリオルガノシロキサン残基、Ｒは炭素数８〜４０の１価の有機基、ｎは１〜８の整数、Ａは式（２）に示した基であり、ｋは１〜９の整数、但し、ｎ＋ｋ＝（Ｚの価数−１）である。
2010047516.tif 000006
式（２）中、Ｒ’は炭素数１〜４のアルキル基、又はフェニル基、Ｘは加水分解性基であり、ａは２又は３、ｂは２〜１０の整数である。
【００１１】
Ｒは、炭素数８〜４０、好ましくは１０〜２０のアルキル基で、例えばオクチル基、デシル基、ドデシル基、トリデシル基、テトラデシル基、ヘキサデシル基、ヘプタデシル基、オクタデシル基などが挙げられる。これらの中でもテトラデシル基、ヘキサデシル基が特に好適である。炭素数が、前記下限値未満では、汚れを目立たなくする効果が十分ではなく、前記上限値を超えては、汚れを拭き取るのが困難になる。ｎは１〜１０、好ましくは１〜５、より好ましくは２〜４の整数である。ｎが前記下限値未満では、汚れを目立たなくする効果が十分ではなく、前記上限値を超えると基Ａの量が相対的に少なくなるため、基材への密着性が低下する。
【００１２】
式（２）中、Ｘは加水分解性基、例えば、メトキシ基、エトキシ基、プロポキシ基、ブトキシ基などの炭素数１〜１０のアルコキシ基、メトキシメトキシ基、メトキシエトキシ基などの炭素数２〜１０のオキシアルコキシ基、アセトキシ基などの炭素数１〜１０のアシロキシ基、イソプロペノキシ基などの炭素数２〜１０のアルケニルオキシ基、クロル基、ブロモ基、ヨード基などのハロゲン基などが挙げられる。中でもメトキシ基、エトキシ基、イソプロペノキシ基、クロル基が好適である。
【００１３】
Ｒ’は、炭素数１〜４のアルキル基、又はフェニル基で、具体的にはメチル基、エチル基、フェニル基などであり、中でもメチル基が好適である。ａは２又は３であり、反応性、基材に対する密着性の観点から、３が好ましい。ｂは２以上であり、基材への密着性と表面特性との両立から２〜５が好ましい。
【００１４】
Ａの数ｋは、両末端でそれぞれ異なっていてもよい。また、好ましくは、長鎖アルキル基数ｎとの比、ｎ／ｋが、１／５〜５、より好ましくは１／３〜３である。これにより、基材への密着性と汚れの目立ち難さの双方の特性を達成することができる。
【００１５】
Ｒｆは、２価のパーフルオロエーテル基であり、分岐を有していてよい。該パーフルオロエーテル基としては、−ＣｃＦ２ｃＯ−で表される繰返し単位（ここで、ｃは繰返し単位毎に異なっていてよい、１〜６、好ましくは１〜４の整数である）からなる、式−（ＣｃＦ２ｃＯ）ｄ−で示される基（ここで、ｄは１〜１００、好ましくは２〜８０、より好ましくは１０〜５０の整数である。）を例示することができる。
【００１６】
−ＣｃＦ２ｃＯ−で表される繰り返し単位としては、例えば下記の単位等が挙げられ、これら、２種以上の組み合わせであってもよい。
−ＣＦ２Ｏ−
−ＣＦ２ＣＦ２Ｏ−    
−ＣＦ２ＣＦ２ＣＦ２Ｏ−
−ＣＦ（ＣＦ３）ＣＦ２Ｏ−
−ＣＦ２ＣＦ２ＣＣ２ＣＦ２Ｏ−
−ＣＦ２ＣＦ２ＣＦ２ＣＦ２ＣＦ２ＣＦ２Ｏ−
−Ｃ（ＣＦ３）２Ｏ−
【００１７】
好ましくは、Ｒｆは、下記一般式（３）、（４）、（５）で示される基から選ばれる。
2010047516.tif 000007
（式中、Ｙはそれぞれ独立にＦ又はＣＦ３基、ｅは１〜３の整数、ｇは２〜６の整数、ｆ、ｉはそれぞれ０〜１００の整数でｆ＋ｉは２〜１００、ｈは０〜６の整数であり、各繰り返し単位の配列はランダムであってよい。）
2010047516.tif 000008
（式中、ｊは１〜１００の整数、ｅは１〜３の整数である。）
2010047516.tif 000009
（式中、ＹはＦ又はＣＦ３基、ｅは１〜３の整数、ｋ、ｌはそれぞれ０〜１００の整数でｋ＋ｌは２〜１００、ｈは０〜６の整数であり、各繰り返し単位の配列はランダムであってよい。）
【００１８】
下記式（６）で表される基も好ましい。
2010047516.tif 000010
（式中、ｍ＝０〜５０、ｎ＝１〜５０及びｍ＋ｎ＝２〜６０の整数である。）
【００１９】
上記化学構造式中の繰り返し単位の合計は２〜８０、より好ましくは１０〜５０の範囲である。
【００２０】
式（１）において、ＱはＲｆ基とＺ基との連結基であり、好ましくは、アミド、エーテル、エステル、又はビニル結合を含む、炭素数３〜１２の有機基である。Ｑの例として、下記ものが挙げられる。
2010047516.tif 000011
上記各基において、左側がＲｆに、右側がＺに結合される。
【００２１】
式（１）において、Ｚは酸素原子、窒素原子、ケイ素原子及び硫黄原子から選ばれる１種または２種以上を含有しても良い、シロキサン結合を少なくとも３個以上有する、少なくとも３価のポリオルガノシロキサン残基である。Ｚの例として、下記のものがあげられる。
2010047516.tif 000012
2010047516.tif 000013
【００２２】
本発明のポリオルガノシロキサンの調製方法の一例を示す。先ず、下記式で示される、Ｒｆの両側に不飽和基を有する化合物を、
Ｑ’ＲｆＱ’
Ｚを誘導するためのオルガノハイドロジェンポリシロキサンであって、Ｑ、Ａ及びＲを結合させたい箇所にＳｉＨ結合を備える物と付加反応させる。ここで、Ｑ’は例えば下記の基である。
2010047516.tif 000014
【００２３】
次いで、式（２）の構造を誘導するための下記式で表される不飽和基を有する化合物と、
2010047516.tif 000015
（Ｒ’、Ｘ、ａ、ｂについては上述のとおりである。）
Ｒの末端が不飽和結合になっている化合物、例えば、１−デセンを上記オルガノハイドロジェンポリシロキサンの残りのＳｉＨ結合と付加反応させる。付加反応は、定法に従い、付加反応触媒、例えば白金化合物、の存在下で行うことができる。
【００２４】
本発明は、上記パーフルオロポリエーテル残基含有ポリオルガノシロキサン及び／又はその部分加水分解縮合物を主成分とする表面処理剤組成物を提供する。該組成物には、必要に応じて、加水分解縮合触媒、例えば、有機チタン化合物（テトラｎ−ブチルチタネートなど）、有機錫化合物（ジブチル錫ジメトキシド、ジラウリン酸ジブチル錫など）、有機酸（酢酸、メタンスルホン酸、カルボン酸など）、無機酸（塩酸、硫酸など）を添加してもよく、それらの水素がフッ素で置換されていると、溶解性の点でなお好ましい。これらの中では、特に酢酸、テトラn−ブチルチタネート、パーフロロカルボン酸などが望ましい。添加量は触媒量であり、通常ポリオルガノシロキサン及び／又はその部分加水分解縮合物１００重量部に対して０．０１〜５重量部、特に０．１〜１重量部である。
【００２５】
該組成物は、適当な溶剤を含んでよい。このような溶媒としては、フッ素変性脂肪族炭化水素系溶剤（パーフルオロヘプタン、パーフルオロオクタンなど）、フッ素変性芳香族炭化水素系溶剤（ｍ−キシレンヘキサフロライド、ベンゾトリフロライドなど）、フッ素変性エーテル系溶剤（メチルパーフルオロブチルエーテル、パーフルオロ（２−ブチルテトラヒドロフラン）など）、フッ素変性アルキルアミン系溶剤（パーフルオロトリブチルアミン、パーフルオロトリペンチルアミンなど）、炭化水素系溶剤（石油ベンジン、ミネラルスピリッツ、トルエン、キシレンなど）、ケトン系溶剤（アセトン、メチルエチルケトン、メチルイソブチルケトンなど）を例示することができる。これらの中では、溶解性、濡れ性などの点で、フッ素変性された溶剤が望ましく、特には、ｍ−キシレンヘキサフロライド、パーフルオロ（２−ブチルテトラヒドロフラン）、パーフルオロトリブチルアミンなどである。
【００２６】
上記溶剤の２種以上を混合してもよい。溶剤の量は、式（１）のポリオルガノシロキサン及び／又はその部分加水分解縮合物の濃度が０．０１〜５０重量％、特に０．０５〜２０重量％となるような量であることが好ましい。
【００２７】
該表面処理剤組成物を用いた表面処理方法としては、刷毛塗り、ディッピング、スプレー、スピンコート、蒸着などによって、通常０．１ｎｍ〜５μｍ、特に１〜１００ｎｍ程度の厚みで、基材上に施与した後、例えば刷毛塗りやディッピングの場合は、室温から１２０℃の範囲で硬化させる。該硬化を促進するために、好ましくは、加湿下で行う。
【００２８】
基材は、特に制限されないが、基材としては、紙、布、金属及びその酸化物、ガラス、プラスチック、陶磁器、セラミックなど各種材質のものを用いることができる。例えば、撥水撥油処理は、紙、布、金属、ガラス、プラスチック、セラミックなどに、離型処理は、粘着テープ、樹脂成形用金型、ロール用などに、防汚加工処理は、紙、布、金属、ガラス、プラスチック、セラミックなどに、夫々行なうことができる。
【００２９】
本発明の表面処理剤組成物は、例えば、眼鏡レンズ、反射防止フィルターなど光学部材の指紋、皮脂付着防止コーティング；浴槽、洗面台のようなサニタリー製品の撥水、防汚コーティング；自動車、電車、航空機などの窓ガラス、ヘッドランプカバー等の防汚コーティング；外壁用建材の撥水、防汚コーティング；台所用建材の油汚れ防止用コーティング；電話ボックスの撥水、防汚及び貼り紙防止コーティング；美術品などの撥水性、指紋付着防止付与のコーティング；コンパクトディスク、ＤＶＤなどの指紋付着防止コーティング；その他、塗料添加剤、樹脂改質剤、無機質充填剤の流動性、分散性を改質、テープ、フイルムなどの潤滑性の向上などに応用できる。
【実施例】
【００３０】
以下、実施例及び比較例を示し、本発明を具体的に説明するが、本発明はこれによって限定されるものではない。
【００３１】
実施例１
反応容器に、下記式
2010047516.tif 000016
（但し、Ｒｆは以下の基である。ｐ／ｑ＝０．９  ｐ＋ｑの平均が約２３、以下ｐ＋ｑ≒２３と表す。）
2010047516.tif 000017
で示される両末端にα−不飽和結合を有するパーフルオロポリエーテル５００ｇと、ｍ−キシレンヘキサフロライド７００ｇ、塩化白金酸／ビニルシロキサン錯体のトルエン溶液０．４４２ｇ（Ｐｔ単体とし１．１ｘ１０−７モルを含有）を入れて、９０℃に加熱撹拌した。そこへ、テトラメチルシクロテトラシロキサン４００ｇを入れて、９０℃で３時間熟成し、１Ｈ−ＮＭＲで不飽和基が消失したのを確認した。次いで、反応物を減圧蒸留に付して、無色透明の液体５１５ｇを得た。
【００３２】
反応容器に、上で得た液体１００ｇ（０．０２ｍｏｌ）と、ｍ−キシレンヘキサフロライド１００ｇ、塩化白金酸／ビニルシロキサン錯体のトルエン溶液０．０５５０ｇ（Ｐｔ単体として４．４ｘ１０−６モルを含有）を入れて９０℃に加熱撹拌した。そこへ、ビニルトリメトキシシラン９．８ｇ（０．０６ｍｏｌ）及び１−デセン９．２ｇ（０．０６ｍｏｌ）を入れて、９０℃で３時間熟成した。応物を減圧蒸留に付して、無色透明の液体（「化合物１」とする）１０５．４ｇを得た。
【００３３】
化合物１の１Ｈ−ＮＭＲチャートを図１に、ケミカルシフトのデータを下に示す。
2010047516.tif 000018
【００３４】
以上の結果から、得られた化合物の主成分の構造式は下記であることが分った。
2010047516.tif 000019
（式中Ｒｆは上述のとおりである。）
【００３５】
実施例２〜７
実施例１で用いた１−デセンの代わりに、下表のオレフィンをそれぞれ用いて、実施例１と同様にして、化合物２〜７を得た。
2010047516.tif 000020
【００３６】
実施例８〜１４
実施例１で用いたパーフルオロポリエーテルに代えて、分子鎖の長さが倍のパーフルオロポリエーテル（ｐ／ｑ＝０．９  ｐ＋ｑ≒４５）及び、下表のオレフィンをそれぞれ用いて、実施例１と同様にして、化合物８〜１４を得た。
2010047516.tif 000021
【００３７】
表面処理剤組成物の調製
合成された化合物１〜１４を、夫々、エチルパーフロロブチルエーテル（ＨＦＥ−７２００、住友３Ｍ社製）に溶解させて、０．３ｗｔ％溶液を調製した。得られた各表面処理剤組成物中に、スライドガラスを１０秒間浸漬後１５０ｍｍ／ｍｉｎの速度で引き上げ、２５℃、湿度４０％の雰囲気下で２４時間放置し、硬化皮膜を形成させた。この試料片を用いて、後述する方法により評価を行った。結果を表１に示す。
【００３８】
比較例１〜７
実施例で用いた化合物１〜１４のパーフルオロ変性シランに代えて、下記化合物１５〜２０を用いた他は実施例と同様の方法で試料片を作成して評価した。化合物２１については、特許文献４、段落００５２記載の方法で、ハードコートされたＤＶＤディスクに代えて、スライドガラスを用いて、処理した。
【００３９】
化合物１５
2010047516.tif 000022
但し、Ｒｆは以下の基である。
2010047516.tif 000023
(p/q=0.9   p+q≒45)
【００４０】
化合物１６
2010047516.tif 000024
但し、Ｒｆは以下の基である。
2010047516.tif 000025
(p/q=0.9   p+q≒23)
【００４１】
化合物１７
2010047516.tif 000026
但し、Ｒｆは以下の基である。
2010047516.tif 000027
(p/q=0.9   p+q≒45)
【００４２】
化合物１８
2010047516.tif 000028
【００４３】
化合物１９
2010047516.tif 000029
【００４４】
化合物２０
2010047516.tif 000030
但し、Ｒｆは以下の基である。
2010047516.tif 000031
(p/q=0.9   p+q≒45)
【００４５】
化合物２１：オクタデシルトリクロロシラン
【００４６】
比較例８
表面処理をしないスライドガラスを用いて実施例と同様に下記方法で評価した。
【００４７】
［撥水撥油性の評価方法］
接触角計（協和界面科学社製ＤｒｏｐＭａｓｔｅｒ）を用いて、硬化皮膜の水接触角及びオレイン酸に対する接触角を測定した。
【００４８】
［評価Ａ：汚れの目立ちにくさの評価］
額の皮脂を指に付着させ、各表面処理剤組成物で処理した基材の処理面上を、指で円弧を描くようにして皮脂を付着させた後、目視により汚れが目立っているか下記基準により評価した。
○  汚れが目立たない。
△  汚れが目立つが気にならない。
×  汚れが目立つ。
【００４９】
［評価Ｂ：皮脂汚れ拭取り性の評価］
ティッシュペーパーを用い、上記皮脂汚れを拭き取り、拭き取り後の表面を目視により観察して、下記基準により評価した。
○  汚れが完全に拭取れた。
△  汚れが目立たなくなるが、光を斜めから入射させた場合に、汚れが視認できる。
×  汚れが目立つ、または、汚れは目立たないが、明らかに付着したままである。
【００５０】
［評価Ｃ：マジックインキ拭取り性の評価］
処理面上に、マジックインキ（黒色、ゼブラ社製  ハイマッキー）で、線を描き、乾燥後、それをティッシュペーパーで拭き取り、拭き取り後の表面を目視により観察して、下記基準により評価した。
○  マジックの痕跡が残らない。
△  拭取り後にマジックの跡が薄く残る。
×  マジックの跡が目立つ。
【００５１】
【表１】
2010047516.tif 000032
【００５２】
実施例は、比較例と比較して、同等の汚れの拭き取り易さを維持しつつ、皮脂が付着した際の汚れが目立ち難かった。
【産業上の利用可能性】
【００５３】
本発明に示すパーフルオロポリエーテル残基含有ポリオルガノシロキサンは、汚れが付着しても目立ちにくい表面を与え、携帯電話、ＰＤＡ、携帯音楽プレーヤー、カーナビ、テレビ、液晶モニター等、汚れにより視認性の低下が問題となっている装置の表面処理用に好適である。
【図面の簡単な説明】
【００５４】
【図１】化合物１のＮＭＲチャートである。
【図１】
2010047516.tif 000042